발광 층 에 KL 호스트 - 1 ( KLhost - 1 ) 를 300 nm 의 두께 로 , 도 펀트 는 상기 화학식 3 으로 표현 되 는 형광 도 펀트 를 1 중량 % , 인광 도 펀트 로 Ir ( bt ) 2 ( acac ) 를 5 중량 % 의 농도 로 도핑 을 하 여 증착 을 실시 하 고 , 이 외 에 실시 예 1 과 동일 한 방법 으로 실시 하 여 , 소자 를 제작 하 였 다 .